(57)【要約】【課題】基材フィルムと加飾層の両者との密着性に優れるプライマー層を有し、且つ成型性、ハード性、巻取り適性にも優れた成型用ハードコートフィルムを提供する。【解決手段】成型用ハードコートフィルム５は、基材フィルム１の一方の面にプライマー層２を介して加飾層３が形成され、他方の面にはハードコート層４が形成されている。上記プライマー層２は、塩化ビニル−酢酸ビニル共重合樹脂とポリメチルメタクリレート樹脂を、配合比率（重量部）が８０／２０〜２５／７５の範囲で含有している。【選択図】図１
2015066796.tif 000002
【特許請求の範囲】
【請求項１】
基材フィルムの一方の面にプライマー層を介して加飾層を形成し、他方の面にハードコート層を形成してなる成型用ハードコートフィルムにおいて、前記プライマー層は、塩化ビニル−酢酸ビニル共重合樹脂及びポリメチルメタクリレート樹脂を含有し、該塩化ビニル−酢酸ビニル共重合樹脂とポリメチルメタクリレート樹脂との配合比率（重量部）が８０／２０〜２５／７５の範囲であることを特徴とする成型用ハードコートフィルム。
【請求項２】
前記塩化ビニル−酢酸ビニル共重合樹脂のガラス転移温度（Ｔｇ）が６５℃以上であることを特徴とする請求項１に記載の成型用ハードコートフィルム。
【請求項３】
前記プライマー層は、無機あるいは有機微粒子を含有することを特徴とする請求項１又は２に記載の成型用ハードコートフィルム。
【請求項４】
前記プライマー層の厚みは、０．１μｍ〜１．０μｍの範囲であることを特徴とする請求項１乃至３のいずれかに記載の成型用ハードコートフィルム。
【請求項５】
前記ハードコート層は、電離放射線硬化型樹脂を含有することを特徴とする請求項１乃至４のいずれかに記載の成型用ハードコートフィルム。
【請求項６】
前記基材フィルムは、ポリエチレンテレフタレートフィルム、ポリカーボネートフィルム、またはポリメチルメタクリレートフィルムであることを特徴とする請求項１乃至５のいずれかに記載の成型用ハードトフィルム。
【請求項７】
基材フィルムの一方の面に、塩化ビニル−酢酸ビニル共重合樹脂とポリメチルメタクリレート樹脂を、配合比率（重量部）が８０／２０〜２５／７５の範囲で含有するプライマー層用塗料を塗設して乾燥後、他方の面に、電離放射線硬化型樹脂を含有するハードコート層用塗料を塗設して乾燥し、電離放射線にて光硬化処理を行った後、前記プライマー層上に加飾層を形成することを特徴とする成型用ハードコートフィルムの製造方法。
【発明の詳細な説明】
【技術分野】
【０００１】
本発明は、インモールド成型法やフィルムインサート成型法、または真空成型法による樹脂成型品の製造に用いられる成型用ハードコートフィルム及びその製造方法に関する。
【背景技術】
【０００２】
携帯電話機等の携帯情報端末機器、ノート型パソコン、家電製品、自動車内外装部品などには樹脂成型品が多く使用されている。製品のコモディティ化が進む中、これらの製品においては、デザインによる差別化ニーズが高まっている。従来、樹脂成型品への加飾方法としては、射出成型等による３次元形状の樹脂成型品の表面に、着色塗料を塗装、あるいはスクリーン印刷を施していた。さらに製品の表面保護を目的としてスプレーやディッピングによりクリアハードコートを施す手法が行われていた。
【０００３】
しかし、このような従来方法は、高いデザイン性の加飾を行うことが困難であり、またスプレー塗装などでは使用する塗料等に含まれる揮発性溶剤などの化学物質による作業環境への影響の懸念がある。そこで代替方法として、印刷を施した基材フィルムにハードコート層を設けたデザイン性の高い加飾フィルムを用いるインモールド成型法やフィルムインサート成型法、あるいは真空成型法が提案されている。
【０００４】
上記インモールド成型法は、射出成型用金型内で同時に真空成型と射出を行い、加飾フィルムを樹脂成型物表面へ接着する技術である。また、上記フィルムインサート成型法は、加飾フィルムを加熱（予備加熱）し、金型により加飾フィルムの成型物を得てから、次工程として射出成型により予備成型した加飾フィルム成型物と樹脂成型物とを接着し、一体化させる方法である。また、上記真空成型法は、真空下で、加飾フィルムを加熱（予備加熱）軟化させた後、加飾フィルムとの間を真空にし、伸ばしながら樹脂成型物の表面に貼り合わせる方法である（特許文献１、特許文献２等参照）。
【先行技術文献】
【特許文献】
【０００５】
【特許文献１】特開２００９−２７４３７８号公報
【特許文献２】特開２０１２−８１６２８号公報
【発明の概要】
【発明が解決しようとする課題】
【０００６】
基材フィルム上に直接印刷して加飾フィルムを作製した場合、加飾層（印刷層）と基材フィルムとの密着性が不十分となりやすく加飾層の脱落といった問題が発生する。このため、基材フィルムと加飾層の間に基材フィルムと加飾層の両者との密着性を有するプライマー層を設けることが加飾フィルムの構成としては一般的である。この加飾フィルムを成型用フィルムとして使用する場合、プライマー層の特性として基材フィルムと加飾層の両者との密着性の他、成型時の基材フィルムの伸びに追従する物性（伸び）が必要とされる。
【０００７】
しかしながら、従来の加飾フィルムに一般的に使用されている例えば二成分系ウレタン樹脂からなるプライマー層では、基材フィルム、加飾層との密着性は良好であるものの、成型時に基材フィルムの伸びに追従する物性（伸び）が不十分であるため、成型時に加飾層が割れてしまう問題を生じる。一方、成型時に基材フィルムの伸びに追従する物性（伸び）を有する例えばポリエステル樹脂からなるプライマー層を設けた場合には、基材フィルムあるいは加飾層との密着性が低下し、また加飾層を形成するための印刷インキなどに含まれる溶剤成分によりプライマー層が浸食される問題がある。
【０００８】
そこで、本発明は、基材フィルムと加飾層の両者との密着性に優れるプライマー層を有し、且つ成型性（伸度）、ハード性、巻取り適性にも優れた成型用ハードコートフィルム及びその製造方法を提供することを目的とする。
【課題を解決するための手段】
【０００９】
本発明者は、上記課題を解決するため鋭意検討した結果、以下の構成を有する発明によって上記課題を解決できることを見出した。
すなわち、本発明は以下のとおりである。
【００１０】
第1の発明は、基材フィルムの一方の面にプライマー層を介して加飾層を形成し、他方の面にハードコート層を形成してなる成型用ハードコートフィルムにおいて、前記プライマー層は、塩化ビニル−酢酸ビニル共重合樹脂及びポリメチルメタクリレート樹脂を含有し、該塩化ビニル−酢酸ビニル共重合樹脂とポリメチルメタクリレート樹脂との配合比率（重量部）が８０／２０〜２５／７５の範囲であることを特徴とする成型用ハードコートフィルムである。
【００１１】
第２の発明は、上記第１の発明において、前記塩化ビニル−酢酸ビニル共重合樹脂のガラス転移温度（Ｔｇ）が６５℃以上であることを特徴とする成型用ハードコートフィルムである。
第３の発明は、上記第１又は第２の発明において、前記プライマー層は、無機あるいは有機微粒子を含有することを特徴とする成型用ハードコートフィルムである。
【００１２】
第４の発明は、上記第１乃至第３のいずれかの発明において、前記プライマー層の厚みは、０．１μｍ〜１．０μｍの範囲であることを特徴とする成型用ハードコートフィルムである。
第５の発明は、上記第１乃至第４のいずれかの発明において、前記ハードコート層は、電離放射線硬化型樹脂を含有することを特徴とする成型用ハードコートフィルムである。
【００１３】
第６の発明は、上記第１乃至第５のいずれかの発明において、前記基材フィルムは、ポリエチレンテレフタレートフィルム、ポリカーボネートフィルム、またはポリメチルメタクリレートフィルムであることを特徴とする成型用ハードトフィルムである。
【００１４】
第７の発明は、基材フィルムの一方の面に、塩化ビニル−酢酸ビニル共重合樹脂とポリメチルメタクリレート樹脂を、配合比率（重量部）が８０／２０〜２５／７５の範囲で含有するプライマー層用塗料を塗設して乾燥後、他方の面に、電離放射線硬化型樹脂を含有するハードコート層用塗料を塗設して乾燥し、電離放射線にて光硬化処理を行った後、前記プライマー層上に加飾層を形成することを特徴とする成型用ハードコートフィルムの製造方法である。
【発明の効果】
【００１５】
本発明によれば、塩化ビニル−酢酸ビニル共重合樹脂及びポリメチルメタクリレート樹脂を、該塩化ビニル−酢酸ビニル共重合樹脂とポリメチルメタクリレート樹脂との配合比率（重量部）が８０／２０〜２５／７５の範囲で含有し、基材フィルムと加飾層の両者との密着性に優れるプライマー層を有しており、しかも成型性（伸度）、ハード性、巻取り適性にも優れた成型用ハードコートフィルムを提供することができる。
【図面の簡単な説明】
【００１６】
【図１】本発明に係る成型用ハードコートフィルムの層構成を示す断面図である。
【発明を実施するための形態】
【００１７】
以下、本発明を実施するための形態について詳細に説明するが、本発明は以下の実施の形態に限定されるわけではない。
図１に示すように、本発明の一実施の形態の成型用ハードコートフィルム５は、基材フィルム１の一方の面にプライマー層２を介して加飾層３が形成され、また、基材フィルム１の他方の面にはハードコート層４が形成された成型用ハードコートフィルムである。
【００１８】
[基材フィルム]
まず、上記基材フィルム１について説明する。
本発明において、成型用ハードコートフィルム５の基材フィルム１としては、熱成型可能なフィルムであって、伸長時応力が低く、弱い力で伸ばすことが可能な材料であることが好ましい。基材フィルム１としては、具体的にはポリエチレンテレフタレートフィルム、ポリメチルメタクリレートフィルム、ポリカーボネートフィルムを好ましく例示することができる。
【００１９】
上記ポリエチレンテレフタレートフィルムの場合、汎用の二軸延伸ポリエチレンテレフタレートフィルムを用いてもよいが、より良好な成型性を得るためには、二軸延伸易成型ポリエチレンテレフタレートフィルムを用いることが特に好ましい。この二軸延伸易成型ポリエチレンテレフタレートフィルムは、熱軟化温度が低く、弱い力で延伸することができ、しかも比較的安価な材料である。
また、上記ポリカーボネートフィルム、上記ポリメチルメタクリレートフィルムは、いずれも無延伸フィルムで、いずれの成型法にも好適に利用することが可能である。
【００２０】
本発明において、基材フィルム１の厚みについては、特に制限はないが、プライマー層、加飾層、ハードコート層の加工条件、及び基材フィルムの経済性、機械的強度、ハンドリング性等の関係から、２５μｍ〜２５０μｍの範囲であることが好ましく、さらに好ましくは５０μｍ〜１２５μｍの範囲である。
【００２１】
基材フィルム１の表面に対してコロナ処理や低温プラズマ処理等の表面処理、或いは基材フィルム１の成膜の際、樹脂原料に耐光性の付与を目的としたベンゾトリアゾール系或いはベンゾフェノン系等の紫外線吸収剤の添加、フィルムの走行性の改善を目的とした滑材の添加、基材フィルム１の成膜時或いは成膜後に熱可塑性樹脂或いは熱硬化性樹脂を用いた易接着処理を行うこともできる。また、帯電防止性を付与する目的で静防処理等も行うことができる。
【００２２】
[プライマー層]
次に、上記プライマー層２について説明する。
本発明において、上記プライマー層２は、塩化ビニル−酢酸ビニル共重合樹脂及びポリメチルメタクリレート樹脂を主成分として含有し、その配合比率（重量部）が、塩化ビニル−酢酸ビニル共重合樹脂／ポリメチルメタクリレート樹脂＝８０／２０〜２５／７５の範囲であることが重要である。
【００２３】
上記ポリメチルメタクリレート樹脂に対する上記塩化ビニル−酢酸ビニル共重合樹脂の配合比率が８０重量部超では、プライマー層２の乾燥塗膜の耐溶剤性が低下するため、加飾層を形成する塗料（インキなど）に含まれる溶剤（例えばインキ溶剤の代表的な組成：ＮＰＲ（ｎ−プロピルアルコール）／トルエン／酢酸エチル／ＭＥＫ（メチルエチルケトン）＝３０／３０／２０／２０（重量部）など）でプライマー層塗膜が侵食され、加飾性、密着性の低下を生じ易いこと、また、成型用フィルムを巻き取った際に圧着あるいはブロッキングなどの問題を発生する。一方、上記ポリメチルメタクリレート樹脂に対する上記塩化ビニル−酢酸ビニル共重合樹脂の配合比率が２５重量部未満では、基材フィルムと加飾層との密着性が低下する。
【００２４】
上記塩化ビニル−酢酸ビニル共重合樹脂における塩化ビニルと酢酸ビニルとの比率は特に限定されるものではないが、塩化ビニル／酢酸ビニル＝６５／３５〜９０／１０（重量部）であることが好ましく、より好ましくは７０／３０〜９０／１０（重量部）である。塩化ビニルの比率が低いと、耐溶剤性の低下、耐熱性の低下による操業上の問題、巻き取った際の圧着、ブロッキングなどの問題が発生する懸念がある。たとえば、塩化ビニルの比率が６５重量部未満では塗膜の硬度低下や耐溶剤性が低下し易くなる問題点がある。一方、上記比率が９０重量部超では柔軟性の低下や耐溶剤製の向上に伴い溶剤への溶解性が低下するため好ましくない。
【００２５】
なお、塩化ビニルと酢酸ビニルとの比率は下記の式Ｉから算出することができる。
［式Ｉ］
塩化ビニル−酢酸ビニル共重合樹脂のガラス転移温度（Ｔｇ）＝ポリ塩化ビニルのガラス転移温度（８７℃）×塩化ビニルの比率（ａ）＋ポリ酢酸ビニルのガラス転移温度（２９℃）×酢酸ビニルの比率（ｂ＝１−ａ）
【００２６】
本発明において、上記塩化ビニル−酢酸ビニル共重合樹脂のガラス転移温度（Ｔｇ）が６５℃以上であることが好ましい。ガラス転移温度が６５℃未満では、耐熱性の低下による操業上の問題、フィルムを巻き取った際の圧着、ブロッキングなどの問題が発生する懸念がある。なお、上記ポリメチルメタクリレート樹脂は、ホモポリマーであり、通常、ガラス転移温度は１０５℃である。
【００２７】
上記プライマー層２には、耐光性の付与を目的にベンゾトリアゾール系或いはベンゾフェノン系等の紫外線吸収剤、塗工性の改善を目的とした各種レベリング剤（フッ素系、シロキサン系、アクリル系等）、光安定剤、静防処理剤、消泡剤、帯電防止剤、難燃剤等を配合することも可能である。また、プライマー層用塗料の溶剤として使用する場合には、トルエン、キシレンなどの芳香族系溶剤、シクロヘキサン、メチルシクロヘキサン、エチルシクロヘキサン等の脂肪族系溶剤、酢酸エチル、酢酸ブチル等のエステル系溶剤、アセトン、メチルエチルケトン、メチルイソブチルケトン、アノン等のケトン系溶剤、メタノール、エタノール、イソプロピルアルコール、ｎ−プロピルアルコール、ブタノール等のアルコール系溶剤、或いは前記の溶剤の混合物を使用することができる。通常、溶剤系塗料を調整の際に使用する汎用溶剤を用いることができる。
【００２８】
上記プライマー層２の形成（成膜）方法としては、グラビア塗工、マイクログラビア塗工、ファウンテンバー塗工、スライドダイ塗工、スロットダイ塗工、スクリーン印刷法等の公知の塗工方式で塗設した後、通常５０〜１００℃程度の温度で乾燥する。
【００２９】
上記プライマー層２の乾燥後の塗工厚みに関しては、特に限定されないが、通常、０．１μｍから１．０μｍの範囲であることが好ましく、さらに好ましくは０．２μｍから０．５μｍの範囲である。塗工厚みが０．１μｍ未満では、基材フィルムとの密着性の低下や、プライマー層上に加飾層を形成する際、加飾層塗料中の溶剤でプライマー層表層が浸食され密着性の低下を生じ易い問題点がある。一方、塗工厚みが１．０μｍ超では、基材フィルム、加飾層とのより一層の密着性の向上効果は得られず、かえってコスト高となること、また成型用フィルムを延伸の際、白化が生じ易くなるため好ましくない。
【００３０】
上記プライマー層２には、さらに無機あるいは有機微粒子を配合することは成型用フィルムを巻き取った際の圧着、ブロッキングなどの防止の点から好ましい。その場合、配合量（重量部）は、プライマー層２を形成する熱可塑性樹脂（本発明の樹脂が含まれる場合はその樹脂も含める）／無機或いは有機微粒子＝９９．８／０．２〜９５．０／５．０であることが好ましい。上記微粒子の配合量が５．０重量部を超えると透明性の低下や成型用ハードコートフィルムの延伸時に白化が発生し易くなるため好ましくない。一方、上記微粒子の配合量が０．２重量部未満であると十分な効果が発現しない懸念がある。
【００３１】
無機微粒子としては、アルミナ、酸化亜鉛、シリカ等の微粒子を例示することができ、有機微粒子としては、ポリメチルメタクリレート、メラミン・ホルムアルデヒド縮合物等の微粒子を例示することができる。粒子径としては、例えば０．０５μｍ〜０．５０μｍの微粒子の使用が好ましい。粒子径が０．０５μｍ未満では、プライマー層面とハードコート層面とを重ねて巻き取った際にブロッキングの発生はないが圧着し易いため好ましくない。一方、粒子径が０．５０μｍ超では、それ以上の圧着或いはブロッキングの防止効果は得られず、かえってコスト高となること、外部ヘイズが高くなり透明性の低下を生じ易くなるため好ましくない。
【００３２】
[加飾層]
次に、上記加飾層３について説明する。
上記プライマー層上に形成する加飾層３は、例えば絵柄層及び／又は隠蔽層、金属蒸着層等により構成される。ここで、絵柄層は、模様や文字等とパターン状の絵柄を表現するために設けられる層であり、隠蔽層は全面ベタ層であり樹脂等の着色等を隠蔽するために設けられる層である。また、金属蒸着層は、一部或いは全面を金属調に蒸着した層であり、樹脂等の着色等を隠蔽するために設けられる層、或いは樹脂層を金属調に表現することを目的に設けられる層である。
【００３３】
加飾層３（例えば絵柄層及び／又は隠蔽層）は、プライマー層２上に印刷インキでグラビア印刷、オフセット印刷、スクリーン印刷等の公知の印刷法により形成することができる。加飾層３の形成厚みは、特に制約は無いが、意匠性の観点からは例えば３〜５０μｍが好ましく、更に好ましくは１０〜３０μｍである。また、上記金属蒸着層は、スパッタリングなどの方法で成膜することができる。
【００３４】
加飾層３の形成に使用される印刷インキのバインダーとしては、ポリエステル系樹脂、塩化ビニル−酢酸ビニル共重合樹脂、ポリウレタン系樹脂、アクリル２液硬化型樹脂、セルロース系樹脂、アクリル系樹脂等を例示できる。印刷インキは、通常、溶剤に溶解又は分散した態様で提供される。溶剤としては、トルエン、キシレンなどの芳香族系溶剤、シクロヘキサン、メチルシクロヘキサン、エチルシクロヘキサン等の脂肪族系溶剤、酢酸エチル、酢酸ブチル等のエステル系溶剤、アセトン、メチルエチルケトン、メチルイソブチルケトン、アノン等のケトン系溶剤、メタノール、エタノール、イソプロピルアルコール、ｎ−プロピルアルコール、ブタノール等のアルコール系溶剤、或いは前記の溶剤の混合物を使用できる。通常、溶剤系塗料を調整の際に使用する汎用溶剤を用いることができる。
【００３５】
[ハードコート層]
次に、上記ハードコート層４について説明する。
本発明において、ハードコート層４に含まれる樹脂としては、被膜を形成する樹脂であれば特に制限なく用いることができるが、特にハードコート層表面に硬度（鉛筆硬度、耐擦傷性）を付与し、また紫外線の露光量によって架橋度合を調節することが可能であり、ハードコート層の伸長性と表面硬度（鉛筆硬度、耐擦傷性）の調節が可能になるという点で、電離放射線硬化型樹脂を用いることが好ましい。
【００３６】
本発明に用いられる電離放射線硬化型樹脂は、紫外線（以下、「ＵＶ」と略記する。）や電子線（以下、「ＥＢ」と略記する。）を照射することによって硬化する透明な樹脂であれば、特に限定されるものではなく、例えば、ウレタンアクリレート系樹脂、ポリエステルアクリレート系樹脂等の中から適宜選択することができる。電離放射線硬化型樹脂として好ましいものは、分子内に２個以上の（メタ）アクリロイル基を有するＵＶまたはＥＢにて硬化可能な多官能アクリレートからなるものが挙げられる。分子内に２個以上の（メタ）アクリロイル基を有するＵＶまたはＥＢ硬化可能な多官能アクリレートの具体例としては、ネオペンチルグリコールジ（メタ）アクリレート、１，６−ヘキサンジオールジ（メタ）アクリレート、トリメチロールプロパントリ（メタ）アクリレート、ジトリメチロールプロパンテトラ（メタ）アクリレート、ペンタエリスリトールテトラ（メタ）アクリレート、ペンタエリスリトールトリ（メタ）アクリレート、ジペンタエリスリトールヘキサ（メタ）アクリレート等のポリオールポリアクリレート、ビスフェノールＡジグリシジルエーテルのジアクリレート、ネオペンチルグリコールジグリシジルエーテルのジアクリレート、１，６−ヘキサンジオールジグリシジルエーテルのジ（メタ）アクリレートなどのエポキシ（メタ）アクリレート、多価アルコールと多価カルボン酸及び／またはその無水物とアクリル酸とをエステル化することによって得ることができるポリエステル（メタ）アクリレート、多価アルコール、多価イソシアネート及び水酸基含有（メタ）アクリレートを反応させることによって得られるウレタン（メタ）アクリレート、ポリシロキサンポリ（メタ）アクリレート等を挙げることができる。なお、多官能アクリレートは３種以上混合して用いてもよい。
【００３７】
本発明においては、上記の電離放射線硬化型樹脂の単独或いは複数の混合物を含有する塗料を基材フィルム（例えばポリエチレンテレフタレートフィルム）に乾燥塗膜厚３μｍで塗工後、ＵＶまたはＥＢ照射により硬化させ、幅１５ｍｍ×長さ１５０ｍｍの試験片を作製し、温度２５℃、湿度５０％ＲＨの環境下で、当該試験片を引張速度５０ｍｍ／分にて引っ張った際に、ハードコート層にクラックが入るまでの伸び率が１〜１５０％（ＪＩＳ  Ｋ５６００−５−４に規定する試験法準拠）で、かつ、ＪＩＳ  Ｋ５６００に規定される鉛筆硬度がＢ〜２Ｈを有するハードコート層（電離放射線硬化型樹脂）であることが好ましい。
【００３８】
また、上記ハードコート層４に含まれる樹脂としては、上述の電離放射線硬化型樹脂の他に、ポリエチレン、ポリプロピレン、ポリスチレン、ポリカーボネート、ポリエステル、アクリル、スチレン−アクリル、繊維素等の熱可塑性樹脂や、フェノール樹脂、ウレア樹脂、不飽和ポリエステル、エポキシ、ケイ素樹脂等の熱硬化性樹脂を本発明の効果、すなわちハードコート層の伸長性と硬度、耐擦傷性を損なわない範囲内で含有してもよい。
【００３９】
また、上記ハードコート層４に含まれる電離放射線硬化型樹脂の光重合開始剤としては、アセトフェノン類、ベンゾフェノン類などの公知のものが使用できる。
【００４０】
本発明においては、上記ハードコート層４に無機酸化物微粒子を含有させることが表面硬度（耐擦傷性）の向上の観点から好ましい。この場合、無機酸化物微粒子の平均粒子径は５〜５０ｎｍの範囲であることが好ましく、さらに好ましくは平均粒子径１０〜２０ｎｍの範囲である。平均粒子径が５ｎｍ未満であると十分な表面硬度を得ることが困難である。一方、平均粒子径が５０ｎｍ超ではハードコート層の光沢、透明性が低下し、可撓性も低下する。
【００４１】
本発明において、上記無機酸化物微粒子としては、例えばアルミナやシリカなどを挙げることができる。これらの中でも、アルミニウムを主成分とするアルミナは高硬度を有するため、シリカよりも少ない添加量で効果を得られることから特に好適である。
【００４２】
本発明において、無機酸化物微粒子の含有量は、ハードコート層塗料組成物の固形分１００重量部に対して０．１〜５．０重量部であることが好ましい。無機酸化物微粒子の含有量が０．１重量部未満であると、表面硬度（耐擦傷性）の向上効果が得られ難い。一方、含有量が５．０重量部超であるとヘイズが上昇し、成型用ハードコートフィルムを用いた樹脂成型体の意匠性が損なわれることがある。
【００４３】
また、上記ハードコート層４に添加するその他の添加剤として、本発明の効果を損なわない範囲で、消泡剤、レベリング剤、表面張力調整剤、防汚剤、酸化防止剤、帯電防止剤、紫外線吸収剤、光安定剤等を必要に応じて含有してもよい。
上記ハードコート層４は、上述の電離放射線硬化型樹脂の他に、無機酸化物微粒子、重合開始剤、その他の添加剤等を適当な溶媒に溶解、分散した塗料を上記基材フィルム１上に塗工、乾燥して形成される。溶媒としては、含有される前記樹脂の溶解性に応じて適宜選択でき、少なくとも固形分（樹脂、重合開始剤、その他添加剤）を均一に溶解あるいは分散できる溶媒であればよい。そのような溶媒としては、例えば、トルエン、キシレンなどの芳香族系溶剤、シクロヘキサン、メチルシクロヘキサン、エチルシクロヘキサン等の脂肪族系溶剤、酢酸エチル、酢酸ブチル等のエステル系溶剤、アセトン、メチルエチルケトン、メチルイソブチルケトン等のケトン系溶剤、アルコール系溶剤、或いは前記の溶剤の混合物を使用できる。
【００４４】
上記ハードコート層４の塗膜厚さは、特に制約されるわけではないが、例えば１〜１０μｍの範囲であることが好適である。塗膜厚さが１μｍよりも薄いと必要な硬度が得られ難くなる。また、塗膜厚さが１０μｍよりも厚いと良好な伸長性が得られ難くなる。
上記ハードコート層４の塗工方法については、特に限定はないが、グラビア塗工、マイクログラビア塗工、ファウンテンバー塗工、スライドダイ塗工、スロットダイ塗工など、塗膜厚さの調整が容易な方式で塗工が可能である。なお、ハードコート層４の塗膜厚さは、マイクロメーターで実測することにより測定可能である。
【００４５】
以上説明したように、本発明では、塩化ビニル−酢酸ビニル共重合樹脂及びポリメチルメタクリレート樹脂を、該塩化ビニル−酢酸ビニル共重合樹脂とポリメチルメタクリレート樹脂との配合比率（重量部）が８０／２０〜２５／７５の範囲で含有するプライマー層を設けることにより、該プライマー層は基材フィルムと加飾層の両者との密着性に優れ、該プライマー層を介しての基材フィルムと加飾層との密着性を向上させることができる。しかも、本発明によれば、成型性（伸度）、ハード性、巻取り適性にも優れた成型用ハードコートフィルムが得られる。
【実施例】
【００４６】
以下、実施例にて本発明を例証するが、本発明を限定することを意図するものではない。
なお、特に断らない限り、以下に記載する「部」及び「％」は、それぞれ「重量部」及び「重量％」を表す。
【００４７】
［実施例１］
＜ハードコート層塗料の調製＞
アクリルポリマー系紫外線硬化型樹脂「８ＫＸ−０１２Ｃ（商品名）」（固形分３９％、大成ファインケミカル社製）４０部と、ウレタンアクリレート系紫外線硬化型樹脂「８ＢＲ-５００（商品名）」（固形分３７％、大成ファインケミカル社製）５０部と、ウレタンアクリレート系紫外線硬化型樹脂「ＵＮ９０４（商品名）」（固形分１００％、根上工業社製）１０部を主剤とし、イルガキュア１８４（光重合開始剤、ＢＡＳＦ社製）５部と、ヒンダードアミン系化合物「ＴＩＮＵＶＩＮ  ７７０ＤＦ（商品名）」（ＢＡＳＦ社製）０．５部と、ヒドロキシフェニルトリアジン系化合物「ＴＩＮＵＶＩＮ４７９（商品名）」（ＢＡＳＦ社製）０．５部と、レベリング剤ＲＳ７５（フッ素系レベリング剤、ＤＩＣ社製）０．３部とアルミニウムを主成分とした微粒子「ＡＬＭＩＢＫＨ０６（商品名）」（平均粒径１３ｎｍ、ＣＩＫナノテック社製）を対固形３％を酢酸ブチル/ｎ−プロピルアルコール＝５０/５０（ｗｔ％）で紫外線硬化性樹脂の塗料中の固形分濃度が２０％となるまで希釈し十分攪拌してハードコート層塗料を調製した。
なお、上記アクリルポリマー系紫外線硬化型樹脂８ＫＸ−０１２Ｃは、重量平均分子量Ｍｗ２，５０００、伸び率４０％、鉛筆硬度Ｈである。また、上記ウレタンアクリレート系紫外線硬化型樹脂８ＢＲ−５００は、重量平均分子量Ｍｗ１８０，０００、伸び率はベース基材（ポリエチレンテレフタレートフィルム）が破断するまでクラック入らず、鉛筆硬度ＨＢである。また、上記ウレタンアクリレート系紫外線硬化型樹脂ＵＮ９０４は、重量平均分子量Ｍｗ４，９００、伸び率４．０％、鉛筆硬度２Ｈである。
【００４８】
＜プライマー層塗料の調製＞
塩化ビニル−酢酸ビニル共重合樹脂「ソルバインＣ（商品名）」（ガラス転移点７０℃、日信化学工業社製）を酢酸エチル/メチルイソブチルケトン＝４０／６０（重量部）からなる混合溶剤で溶解し、固形分１５％の溶解液を作製した。次に、溶解した塩化ビニル−酢酸ビニル共重合樹脂「ソルバインＣ」５０部と、ポリメチルメタクリレート樹脂「アクリット０４０４ＥＡ−Ｐ（商品名）」（固形分４０％、ガラス転移点１０５℃、大成ファインケミカル社製）５０部を主剤とし、レベリング剤「ＢＹＫ−３５４（商品名）」（アクリル系レベリング剤、ビッグケミージャパン社製）０．２部、紫外線吸収剤「ＴＩＮＵＶＩＮ９２８（商品名）」（ベンゾトリアゾール系紫外線吸収剤、ＢＡＳＦ社製）１．０部をトルエン／メチルイソブチルケトン＝３０／７０（重量％）で塗料中の固形分が５％となるように調整し、プライマー層塗料を調製した。
【００４９】
＜加飾層塗料＞
二液反応硬化型スクリーンインキ「ＳＳ１６−０００（商品名）」（ウレタン系、東洋インキ製造社製）を用いた。
【００５０】
＜成型用ハードコートフィルムの作製＞
１．耐溶剤性、耐熱性試験用として、厚さ７５μｍのポリメチルメタクリレートフィルム（住友社製）の片面に上記のプライマー層塗料をバーコーターで塗工し、９０℃で１分間熱風乾燥し、塗膜厚み０．３μｍのプライマー層を形成した。
２．密着性試験用として、２種類のサンプルを作製した。上記ポリメチルメタクリレートフィルムの片面に上記のプライマー層塗料をバーコーターで塗工し、９０℃で１分間熱風乾燥し、塗膜厚み０．３μｍのプライマー層を形成して、プライマー層と基材フィルムとの密着性試験用のサンプルNo.1を作製した。更に、サンプルNo.1のプライマー層上に、２００μｍスクリーンメッシュを用い、上記の加飾層塗料（スクリーン印刷インキ）でベタ印刷し、６０℃で３０分間熱風乾燥し、塗膜厚み２０μｍの加飾層（ベタ印刷層）を形成して、プライマー層と加飾層との密着性試験用のサンプルNo.2を作製した。
３．透明性、鉛筆硬度、巻取り適性試験用として、上記ポリメチルメタクリレートフィルムの片面に上記のプライマー層塗料をバーコーターで塗工し、９０℃で１分間熱風乾燥し、塗膜厚み０．３μｍのプライマー層を形成し、次に、裏面に上記のハードコート層塗料をバーコーターで塗工し、８０℃で１分間熱風乾燥した後、紫外線光量４５０ｍＪ／ｍ２で硬化させ、塗膜厚み３μｍのハードコート層を形成した。
４．伸度試験用として、厚さ１２５μｍの二軸延伸ポリエチレンテレフタレートフィルムフィルム「ルミラーＵ４６３（商品名）」（東レ社製）の片面に上記のプライマー層塗料をバーコーターで塗工し、９０℃で１分間熱風乾燥し、塗膜厚み０．３μｍのプライマー層を形成し、次に、裏面に上記のハードコート層塗料をバーコーターで塗工し、８０℃で１分間熱風乾燥した後、紫外線光量４５０ｍＪ／ｍ２で硬化させ、塗膜厚み３μｍのハードコート層を形成した。
【００５１】
［実施例２］
プライマー層塗料に用いた塩化ビニル−酢酸ビニル共重合樹脂「ソルバインＣ」とポリメチルメタクリレート樹脂との配合比率を８０／２０に変更した以外は、実施例１と同様にして成型用ハードコートフィルムを作製した。
［実施例３］
プライマー層塗料に用いた塩化ビニル−酢酸ビニル共重合樹脂「ソルバインＣ」とポリメチルメタクリレート樹脂との配合比率を２５／７５に変更した以外は、実施例１と同様にして成型用ハードコートフィルムを作製した。
【００５２】
［実施例４］
プライマー層の塗膜厚みを０．１μｍに変更した以外は、実施例１と同様にして成型用ハードコートフィルムを作製した。
［実施例５］
上記ポリメチルメタクリレートフィルムの代わりに厚さ７５μｍのポリエチレンテレフタレートフィルム「ダイヤホイルＯ３００Ｅ（商品名）」（三菱化学ポリエステルフィルム社製）を用いた以外は、実施例１と同様にして成型用ハードコートフィルムを作製した。
【００５３】
［実施例６］
上記ポリメチルメタクリレートフィルムの代わりに厚さ１２５μｍのポリカーボネートフィルム「パンライトＰＣ−２１５１（商品名）」（帝人・デュポンフィルム社製）を用いた以外は、実施例１と同様にして成型用ハードコートフィルムを作製した。
［実施例７］
プライマー層塗料に用いた塩化ビニル−酢酸ビニル共重合樹脂「ソルバインＣ」を、同種の「ソルバインＴＡ３（商品名）」（ガラス転移点６５℃、日信化学工業社製）に変更した以外は、実施例１と同様にして成型用ハードコートフィルムを作製した。
【００５４】
［実施例８］
プライマー層塗料に、無機系微粒子である球状シリカ「ＭＥＫ−ＳＴ−ＺＬ（商品名）」（固形分３０％、粒子径０．０８５μｍ、日産化学社製、トルエン／酢酸エチル＝５０／５０の混合溶剤中にガラスビーズを添加しビーズ分散）微粒子分散物２部を添加した以外は実施例１と同様にして成型用ハードコートフィルムを作製した。
［実施例９］
プライマー層塗料に、無機微粒子としてアモルファスシリカ「シーホスターＫＥ−Ｓ５０（商品名）」（固形分１５％、粒子径０．５０μｍ、日本触媒社製、トルエン／酢酸エチル＝５０／５０の混合溶剤中にガラスビーズを添加しビーズ分散）微粒子分散物２部を添加した以外は、実施例１と同様にして成型用ハードコートフィルムを作製した。
【００５５】
［実施例１０］
プライマー層塗料に、無機微粒子として球状シリカ「ＭＥＫ−ＳＴ−２０４０（商品名）」（固形分４０％、粒子径０．２０μｍ、日産化学社製）微粒子分散物２部を添加し、さらに塗膜厚みを０．１μｍに変更した以外は、実施例１と同様にして成型用ハードコートフィルムを作製した。
［実施例１１］
実施例１０のプライマー層の塗膜厚みを１．０μｍに変更した以外は、実施例１０と同様にして成型用ハードコートフィルムを作製した。
【００５６】
［実施例１２］
プライマー層塗料に無機微粒子として上記球状シリカ「ＭＥＫ−ＳＴ−２０４０」を使用し、熱可塑性樹脂と無機微粒子との混合比率を９９．８／０．２とした以外は、実施例１と同様にして成型用ハードコートフィルムを作製した。
［実施例１３］
熱可塑性樹脂と無機微粒子との混合比率を９５／５とした以外は、実施例１２と同様にして成型用ハードコートフィルムを作製した。
【００５７】
［比較例１］
プライマー層塗料として、塩化ビニル−酢酸ビニル共重合樹脂「ソルバインＣ」を単独で用いた以外は実施例１と同様にして成型用ハードコートフィルムを作製した。
［比較例２］
プライマー層塗料として、ポリメチルメタクリレート樹脂「アクリット０４０４ＥＡ−Ｐ」を単独で用いた以外は実施例１と同様にして成型用ハードコートフィルムを作製した。
【００５８】
［比較例３］
プライマー層塗料に用いた塩化ビニル−酢酸ビニル共重合樹脂「ソルバインＣ」とポリメチルメタクリレート樹脂との配合比率を８５／１５に変更した以外は、実施例１と同様にして成型用ハードコートフィルムを作製した。
［比較例４］
プライマー層塗料に用いた塩化ビニル−酢酸ビニル共重合樹脂「ソルバインＣ」とポリメチルメタクリレート樹脂との配合比率を２０／８０に変更した以外は、実施例１と同様にして成型用ハードコートフィルムを作製した。
【００５９】
以上のようにして作製した実施例及び比較例の成型用ハードコートフィルムを次の項目について評価し、その結果を纏めて後記表１に示した。なお、表１中では、塩化ビニル−酢酸ビニル共重合樹脂を「ＰＶＣ」、ポリメチルメタクリレート樹脂を「ＰＭＭＡ」と表記した。
（１）耐溶剤性
プライマー層塗膜上に、３ｃｍ角の脱脂綿を載せ、その脱脂綿上に混合溶剤「ＮＰＲ／トルエン／酢酸エチル／ＭＥＫ＝３０／３０／２０／２０（重量部）」を滴下し、３分間の溶剤試験後に脱脂綿を除去し、プライマー層表面の状態を目視観察し、各試料の表面状態を３段階評価した。評価基準は、下記の通りである。なお、◎、○評価品を耐溶剤性は合格と判定した。
評価基準
◎：変化無し  ○：僅かに白化有り  △：全面白化有り  ×：溶解
（２）耐熱性
プライマー層を形成したフィルムを用い、プライマー層が向き合うように折り重ね、熱傾斜試験機ＨＧ−１００−２「東洋精機社製」にて、圧力３ｋｇ／ｃｍ２、時間１０秒間圧着させた後、圧着面を剥離し、面荒れの無き温度を耐熱温度とした。なお、耐熱温度７０℃以上は合格と判定した。
【００６０】
（３）密着性
密着性試験用サンプルNo.1のプライマー層およびNo.2の加飾層について、恒温恒湿条件下（２３℃、５３％ＲＨ）で、碁盤目剥離試験治具を用い１ｍｍ２のクロスカットを１００個作製し、積水化学工業社製粘着テープNo.２５２をその上に貼り付け、ヘラを用いて均一に押し付け後、９０度方向に剥離し、各層の残存個数を４段階評価した。評価基準は下記の通りであり、◎と○評価品を密着性は合格と判定した。なお、表１中の項目「ＰＲ層」はプライマー層と基材フィルムとの密着性、「加飾層」はプライマー層と加飾層との密着性の評価結果である。
評価基準
◎：１００個  ○：９９〜９５個  △：９４〜５０個  ×：４９〜０個
【００６１】
（４）透明性
各実施例、比較例で作製した各成型用ハードコートフィルムについて、ＪＩＳ  Ｋ７１３６に示される試験法により全光線透過率を測定した。評価基準は、下記の通りであり、◎と○評価品を透明性は合格と判定した。
評価基準
◎：９２％以上  ○：９１％以上９２％未満  ×：９１％未満
（５）伸度
前述の伸び試験用フィルムを使用し、サイズ１５ｍｍ×長さ１５０ｍｍの試験片を作製する。引張速度５０ｍｍ／分、チャック間距離１００ｍｍで引張り、表面のハードコート層にクラックが入る迄の引張伸度を測定した。
【００６２】
（６）鉛筆硬度
各実施例、比較例で作製した各成型用ハードコートフィルムについて、ＪＩＳ  Ｋ５６００に示される試験法により鉛筆硬度を測定した。表面にキズの発生なき硬度を表記した。
（７）巻取り適性
各実施例、比較例で作製した各成型用ハードコートフィルムについて、各試料とも各１０ｃｍ角に裁断し、プライマー層面とハードコート層面とを重ねた試料を２組作製し、温度４０℃の環境下に４８時間保存後、試料を取出し、表裏面の圧着状態、及び試料を剥離した際、各面の表面状態により４段階評価した。評価基準は下記の通りであり、◎と○評価品を巻き取り適性は合格と判定した。
評価基準  ◎：圧着、面荒れ無し  ○：圧着ややあるが、面荒れ無し
△：圧着強く、面荒れ無し  ×：圧着強く、面あれ大
【００６３】
【表１】
2015066796.tif 000003
【００６４】
上記表１の結果から明らかなように、本発明の実施例によれば、プライマー層によって基材フィルムと加飾層の両者との密着性に優れ、且つ成型性（伸度）、ハード性（鉛筆硬度）、巻取り適性のほか、耐溶剤性、耐熱性、透明性にも優れた成型用ハードコートフィルムが得られる。
これに対し、プライマー層の樹脂成分として塩化ビニル−酢酸ビニル共重合樹脂、ポリメチルメタクリレート樹脂の何れかを単独で使用した比較例１、２では、特に加飾層との密着性が悪く、また比較例１では、プライマー層の耐溶剤性、耐熱性についても良好な特性が得られない。
【００６５】
また、プライマー層の樹脂成分として塩化ビニル−酢酸ビニル共重合樹脂とポリメチルメタクリレート樹脂を併用するが、その配合比率が本発明の範囲外である比較例３、４では良好な結果が得られない。すなわち、塩化ビニル−酢酸ビニル共重合樹脂の配合比率が８０重量部超の比較例３では、プライマー層の耐溶剤性が低下するため、加飾層を形成する塗料（インキ）に含まれる溶剤でプライマー層塗膜が侵食され、加飾性、密着性が低下する。また、成型用フィルムを巻き取った際に圧着あるいはブロッキングなどの問題を発生する。
また、塩化ビニル−酢酸ビニル共重合樹脂の配合比率が２５重量部未満の比較例４では、特に加飾層との密着性が低下する。
【符号の説明】
【００６６】
１  基材フィルム
２  プライマー層
３  加飾層
４  ハードコート層
５  成型用ハードコートフィルム
【図１】
2015066796.tif 000004